(57)【要約】 【課題】  セラミックグリーンシートの厚みを薄層化し、セラミックグリーンシートの強度が弱くなった場合、さらには、グリーンシートおよび内部電極パターン層に含まれるそれぞれのバインダが非相溶の組み合わせである場合であっても、グリーンシートの積層性および接着性を良好にし、グリーンシートの積層時の位置ズレやデラミネーション、焼成後のクラックや層間剥離現象などを有効に防止することができる積層セラミック電子部品の導電性ペーストを提供すること。 【解決手段】  本発明に係る導電性ペーストは、（Ａ）バインダと、（Ｂ）粘着付与剤と、（Ｃ）常圧における沸点が３００℃以上の溶剤と、（Ｄ）導電性粉末と、（Ｅ）セラミック粉末とからなることを特徴としている。【選択図】  なし【特許請求の範囲】
【請求項１】
（Ａ）セルロース樹脂、アクリル樹脂、及びブチラール樹脂からなる群から選択されるバインダと、
（Ｂ）ガムロジン、重合ロジン、テルペンフェノール、脂環族石油樹脂およびロジングリセリンエステルからなる群から選択される粘着付与剤と、
（Ｃ）常圧における沸点が３００℃以上の溶剤と、
（Ｄ）導電性粉末と、
（Ｅ）セラミック粉末とを含む導電性ペースト。
【請求項２】
前記溶剤（Ｃ）がフタル酸ジオクチル、フタル酸ジブチル、フタル酸アジペート、燐酸トリクレシル、ブチルフタリルブチルグリコレートからなる群から選択される請求項１に記載の導電性ペースト。
【請求項３】
前記導電性粉末の比表面積換算粒子径が０．５μｍ以下である請求項１または２に記載の導電性ペースト。
【請求項４】
前記セラミック粉末（Ｅ）の比表面積換算粒子径が０．０１〜０．５０μｍである請求項１〜３の何れかに記載の導電性ペースト。
【請求項５】
前記粘着付与剤（Ｂ）の含有量が、前記導電性粉末１００重量部に対して０．１〜４．５重量部未満である請求項１〜４の何れかに記載の導電性ペースト。
【請求項６】
前記溶剤（Ｃ）の含有量が、前記導電性粉末１００重量部に対して０．２〜１３．５重量部未満である請求項１〜５の何れかに記載の導電性ペースト。
【請求項７】
前記バインダ（Ａ）と粘着付与剤（Ｂ）との合計含有量が、前記導電性粉末１００重量部に対して２重量部超９重量部未満である請求項１に記載の導電性ペースト。
【請求項８】
前記バインダ（Ａ）と前記粘着付与剤（Ｂ）との合計１００重量％に対する前記粘着付与剤（Ｂ）の含有比率が、５〜５０重量％である請求項１に記載の導電性ペースト。
【請求項９】
前記溶剤（Ｃ）の含有量が、前記バインダ（Ａ）と前記粘着付与剤（Ｂ）との合計１００重量部に対して、１０〜１５０重量部である請求項１に導電性ペースト。
【請求項１０】
セラミック粉末とバインダとを含むセラミックグリーンシートと、所定パターンの内部電極パターン層と、を交互に複数重ねて、グリーンセラミック積層体を得る工程を有する積層セラミック電子部品の製造方法であって、
前記内部電極パターン層を、請求項１〜９の何れかに記載の導電性ペーストを、セラミックグリーンシート上に塗工して形成する工程を含む積層セラミック電子部品の製造方法。
【発明の詳細な説明】
【技術分野】
【０００１】
本発明は、積層セラミック電子部品の内部電極を形成するために用いる導電性ペーストに関する。また、本発明は該導電性ペーストを用いて内部電極パターン層を形成する工程を含む電子部品の製造方法に関する。
【背景技術】
【０００２】
近年、電子機器の小型化、軽量化が進んできている。これに伴い、その電子機器に使用される積層セラミック電子部品においても、より一層の小型化・高容量化が進められている。
【０００３】
積層セラミック電子部品の一例としての積層セラミックコンデンサを小型化・高容量化するために最も効果的な方法は、内部電極と誘電体層を双方ともに可能な限り薄くし（薄層化）、かつそれらを可能な限り多く積層する（多層化）ことである。
【０００４】
積層セラミックコンデンサは、チタン酸バリウムなどに代表されるセラミック粉末とバインダを主成分とするセラミックグリーンシートに、内部電極形成用の導電性ペーストを所定パターンで印刷して積層した後、同時焼成して一体焼結させ、最後に外部電極を形成して製造される。
【０００５】
内部電極形成用の導電性ペーストとしては、有機バインダを溶剤に溶解させた有機ビヒクル中に導電性粉末を分散させたものが用いられる。有機ビヒクル中の有機バインダとしては、たとえばエチルセルロースなどが使用され、有機ビヒクル中の溶剤としては、ターピネオールなどが使用されてきた。
【０００６】
しかしながら、ターピネオールを溶剤に使用した導電性ペーストをセラミックグリーンシート上に印刷すると、にじみ等の問題を発生することがあり、所定膜厚の薄層化された電極パターンを形成することができなかった。
【０００７】
また、ターピネオールを溶剤に使用した導電性ペーストを、ブチラール樹脂を有機バインダとしたセラミックグリーンシートと組み合わせて使用した場合に、導電性ペースト中の溶剤がセラミックグリーンシート中の有機バインダを膨潤または溶解させる、いわゆる「シートアタック」現象が生じる。
【０００８】
こうしたシートアタック現象が生じると、導電性ペーストを印刷後にセラミックグリーンシートをＰＥＴフィルムなどのキャリアシートから剥離する際に、セラミックグリーンシートが剥がれにくくなる。セラミックグリーンシートが剥がれにくくなると、この影響を受けてセラミックグリーンシートにしわや穴、亀裂などが発生し、積層工程で正常な積層体が得られない。正常な積層体が得られないと、最終物たる積層セラミック電子部品に、ショート不良、耐電圧不良（ＩＲ劣化）や、誘電体層と内部電極層との間に層間剥離現象（デラミネーション）が発生し、歩留まりの低下を招いていた。
【０００９】
そこで近年、このシートアタック現象を改善するための方策がいくつか提案されている。たとえば、特許文献１，２では、内部電極を形成するための導電性ペースト用の溶剤として、ブチラールとの相溶性が比較的に低い溶剤を使用することが提案されている。具体的には、特許文献１ではジヒドロターピネオールを用いた導電性ペーストが、特許文献２ではジヒドロターピニルアセテートを用いた導電性ペーストがそれぞれ提案されている。
【００１０】
しかしながら、これらジヒドロターピネオールやジヒドロターピニルアセテートを溶剤に用いても、少なからずシートアタック現象が起こってしまい、結果として、セラミックグリーンシートの厚みバラツキが発生していた。そして、この厚みバラツキに起因して、ショート不良、耐電圧不良（ＩＲ劣化）が悪化し、さらには、デラミネーションが発生してしまうという問題があった。そのため、こうした従来の導電性ペーストでは、積層セラミックコンデンサの更なる小型化・高容量化に限界があった。
【００１１】
特許文献３では、誘電体ペーストに含まれる有機バインダとしてポリビニルブチラール樹脂を使用し、導電性ペーストに含まれる有機バインダとしてエチルセルロースを使用している。
【００１２】
また、グリーンシートに含まれる有機バインダ樹脂と、導電性ペーストに含まれるエチルセルロースとの接着性を向上させるために、特許文献４および５では、導電性ペーストにロジン等の粘着付与剤を含有させている。
【特許文献１】特開平９−１７６８７号公報
【特許文献２】特許２９７６２６８号公報
【特許文献３】特開２００５−２４３５６１号公報
【特許文献４】特開平５−９００６９号公報
【特許文献５】特開２００４−１８６３３９号公報
【発明の開示】
【発明が解決しようとする課題】
【００１３】
上記のようにグリーンシートに含まれるバインダ樹脂と、導電性ペーストに含まれるバインダ樹脂とを互いに非相溶とすることで、「シートアタック」については改善される。しかし、互いに非相溶であるため、層間の接着性が低く、グリーンシートの積層時に位置ズレやデラミネーションを起こすことが多い。層間接着性を改善するため、粘着付与剤を増量することが考えられるが、粘着付与剤による接着性の向上効果は小さく、十分な接着強度を得るためには大量、過剰に粘着付与剤を配合する必要がある。この結果、ハンドリング性の低下を招き、また有機成分が増量するため、脱バインダに要する時間が長くなり、さらにクラックが多発することがある。
【００１４】
本発明の目的は、セラミックグリーンシートの厚みを薄層化し、セラミックグリーンシートの強度が弱くなった場合、さらには、グリーンシートおよび内部電極パターン層に含まれるそれぞれのバインダが非相溶の組み合わせである場合であっても、グリーンシートの積層性および接着性を良好にし、グリーンシートの積層時の位置ズレやデラミネーション、焼成後のクラックや層間剥離現象などを有効に防止することができる積層セラミック電子部品の導電性ペーストを提供することである。また、本発明は、該導電性ペーストを用いて内部電極パターン層を形成する工程を含む電子部品の製造方法をも提供する。
【課題を解決するための手段】
【００１５】
本発明者等は、内部電極パターン層およびグリーンシートに含まれるそれぞれのバインダが互いに非相溶である場合、導電性ペーストに、沸点が特定範囲にある溶剤を用いることで、内部電極パターン層およびグリーンシートの接着性を向上できることを見出し、本発明を完成させるに至った。
【００１６】
すなわち、上記課題を解決する本発明は、下記事項を要旨として含む。
【００１７】
（１）（Ａ）セルロース樹脂、アクリル樹脂、及びブチラール樹脂からなる群から選択されるバインダと、
（Ｂ）ガムロジン、重合ロジン、テルペンフェノール、脂環族石油樹脂およびロジングリセリンエステルからなる群から選択される粘着付与剤と、
（Ｃ）常圧における沸点が３００℃以上の溶剤と、
（Ｄ）導電性粉末と、
（Ｅ）セラミック粉末とを含む導電性ペースト。
【００１８】
（２）前記溶剤（Ｃ）がフタル酸ジオクチル、フタル酸ジブチル、フタル酸アジペート、燐酸トリクレシル、ブチルフタリルブチルグリコレートからなる群から選択される（１）に記載の導電性ペースト。
【００１９】
（３）前記導電性粉末の比表面積換算粒子径が０．５μｍ以下である（１）または（２）に記載の導電性ペースト。
【００２０】
（４）前記セラミック粉末（Ｅ）の比表面積換算粒子径が０．０１〜０．５０μｍである（１）〜（３）の何れかに記載の導電性ペースト。
【００２１】
（５）前記粘着付与剤（Ｂ）の含有量が、前記導電性粉末１００重量部に対して０．１〜４．５重量部未満である（１）〜（４）の何れかに記載の導電性ペースト。
【００２２】
（６）前記溶剤（Ｃ）の含有量が、前記導電性粉末１００重量部に対して０．２〜１３．５重量部未満である（１）〜（５）の何れかに記載の導電性ペースト。
【００２３】
（７）前記バインダ（Ａ）と粘着付与剤（Ｂ）との合計含有量が、前記導電性粉末１００重量部に対して２重量部超９重量部未満である（１）に記載の導電性ペースト。
【００２４】
（８）前記バインダ（Ａ）と前記粘着付与剤（Ｂ）との合計１００重量％に対する前記粘着付与剤（Ｂ）の含有比率が、５〜５０重量％である（１）に記載の導電性ペースト。
【００２５】
（９）前記溶剤（Ｃ）の含有量が、前記バインダ（Ａ）と前記粘着付与剤（Ｂ）との合計１００重量部に対して、１０〜１５０重量部である（１）に導電性ペースト。
【００２６】
（１０）セラミック粉末とバインダとを含むセラミックグリーンシートと、所定パターンの内部電極パターン層と、を交互に複数重ねて、グリーンセラミック積層体を得る工程を有する積層セラミック電子部品の製造方法であって、
前記内部電極パターン層を、（１）〜（９）の何れかに記載の導電性ペーストを、セラミックグリーンシート上に塗工して形成する工程を含む積層セラミック電子部品の製造方法。
【発明の効果】
【００２７】
本発明によれば、内部電極パターン層およびグリーンシートに含まれるそれぞれのバインダが互いに非相溶である場合であっても、内部電極パターン層およびグリーンシートの接着性を向上することができる。このため、グリーンシートの積層時に位置ズレやデラミネーション、焼成後のクラックや層間剥離現象などを有効に防止することができる。また、沸点が特定範囲にある溶剤は他の成分に比して比較的少量でも上記効果が奏されるため、導電性ペーストのハンドリング性や、ペースト塗布後にグリーンシートのハンドリング性が良好である。さらに、有機成分の増量が少ないため、脱バインダが容易になり、クラックの発生を防止できる。
【発明を実施するための最良の形態】
【００２８】
以下、本発明を、その最良の形態を含めて、図面に示す実施形態を参照し詳細に説明する。
【００２９】
本発明の導電性ペーストを用いて製造される積層セラミック電子部品は、特に限定されないが、積層セラミックコンデンサ、積層セラミックインダクタ、積層セラミックＬＣ部品、多層セラミック基板等が例示される。
【００３０】
本発明を、図面に示す実施形態に基づき説明する。 図１は本発明の一実施形態に係る積層セラミックコンデンサの断面図、図２（Ａ）〜図２（Ｃ）は図１に示す積層セラミックコンデンサの製造工程の一部を示す要部断面図、図３（Ａ）および図３（Ｂ）は、図２（Ａ）〜（Ｃ）に示す製造工程の続きを示す要部断面図である。
【００３１】
本実施形態では、積層セラミック電子部品として、積層セラミックコンデンサを例示して説明する。
【００３２】
積層セラミックコンデンサ 
図１に示すように、本発明の一実施形態に係る積層セラミックコンデンサ１は、誘電体層２と内部電極層３とが交互に積層された構成のコンデンサ素体１０を有する。このコンデンサ素体１０の両側端部には、素体１０の内部で交互に配置された内部電極層３と各々導通する一対の外部電極４，４が形成してある。内部電極層３は、各側端面がコンデンサ素体１０の対向する２端部の表面に交互に露出するように積層してある。一対の外部電極４，４は、コンデンサ素体１０の両端部に形成され、交互に配置された内部電極層３の露出端面に接続されて、コンデンサ回路を構成する。
【００３３】
コンデンサ素体１０の外形や寸法には特に制限はなく、用途に応じて適宜設定することができ、通常、外形はほぼ直方体形状とし、寸法は通常、縦（０．４〜５．６ｍｍ）×横（０．２〜５．０ｍｍ）×高さ（０．２〜１．９ｍｍ）程度とすることができる。
【００３４】
誘電体層２は、後述する図２（Ａ）〜図２（Ｃ）に示すセラミックグリーンシート３０が焼成されて形成され、その材質は、特に限定されず、たとえばチタン酸カルシウム、チタン酸ストロンチウムおよび／またはチタン酸バリウムなどの誘電体材料で構成される。誘電体層２の厚みは、本実施形態では、好ましくは１μｍ以下に薄層化されている。
【００３５】
内部電極層３は、後述する図２（Ｂ）、図２（Ｃ）に示す所定パターンの内部電極パターン層４０を焼成して形成される。内部電極層３の厚みは、本実施形態では、好ましくは１μｍ以下に薄層化されている。
【００３６】
外部電極４の材質は、通常、銅や銅合金、ニッケルやニッケル合金などが用いられるが、銀や銀とパラジウムの合金なども使用することができる。外部電極４の厚みも特に限定されないが、通常１０〜５０μｍ程度である。
【００３７】
導電性ペースト 
内部電極層３は、導電性ペーストから形成される。導電性ペーストは、（Ａ）バインダと、（Ｂ）粘着付与剤と、（Ｃ）常圧における沸点が３００℃以上の溶剤と、（Ｄ）導電性粉末と、（Ｅ）セラミック粉末とを含む。
【００３８】
（Ａ）バインダ
導電性ペーストのバインダ（Ａ）は、セルロース樹脂、アクリル樹脂及びブチラール樹脂からなる群から選択される。セルロース樹脂、アクリル樹脂及びブチラール樹脂としては、電子部品の製造に用いられる誘電体ペーストや導電性ペーストに用いられる各種の樹脂が特に制限されることなく用いられる。
【００３９】
導電性ペーストのバインダ（Ａ）としては、電子部品製造の際に用いられる誘電体ペーストに含まれるバインダと非相溶性の樹脂が好ましく用いられる。誘電体ペーストに含まれるバインダとしては、アクリル樹脂やブチラール樹脂が汎用されている。したがって、誘電体ペーストのバインダがアクリル樹脂の場合、導電性ペーストのバインダ（Ａ）としては、セルロース樹脂あるいはブチラール樹脂が好ましく用いられる。また、誘電体ペーストのバインダがブチラール樹脂の場合、導電性ペーストのバインダ（Ａ）としては、セルロース樹脂あるいはアクリル樹脂が好ましく用いられる。
【００４０】
さらに、導電性ペーストのバインダとしては、上記に加え、本発明の目的を損なわない範囲で、ポリビニルアセタール、ポリビニルアルコール、ポリオレフィン、ポリウレタン、ポリスチレン等が配合されていてもよい。
【００４１】
（Ｂ）粘着付与剤
導電性ペーストの粘着付与剤（Ｂ）は、ガムロジン、重合ロジン、テルペンフェノール、脂環族石油樹脂およびロジングリセリンエステルからなる群から選択される。これら粘着付与剤としては、従来より汎用の各種粘着付与剤が特に制限されることなく用いられる。これらの中でも、本発明においては、テルペンフェノール、脂環族石油樹脂が好ましく用いられる。上記粘着付与剤は、一種単独で、または二種以上を組み合わせて用いてもよい。
【００４２】
（Ｃ）常圧における沸点が３００℃以上の溶剤
導電性ペーストの溶剤（Ｃ）は、常圧における沸点が３００℃以上であり、好ましくは３３５〜５００℃、さらに好ましくは３７０〜５００℃である。溶剤の沸点が低すぎる場合には、導電性ペーストの塗布後、乾燥を行うと溶媒が揮発してしまい、内部電極パターン層とグリーンシートとの接着性が低下し、接着不良や層間剥離を引き起こす可能性がある。このような溶剤（Ｃ）としては、具体的には、フタル酸ジオクチル、フタル酸ジブチル、フタル酸ベンジルブチル、フタル酸アジペート、ブチルフタリルブチルグリコレート、燐酸トリクレシルが用いられ、さらに好ましくはフタル酸ジオクチル、フタル酸ジブチル、フタル酸ベンジルブチルが用いられる。上記溶剤は、一種単独で、または二種以上を組み合わせて用いてもよい。
【００４３】
本発明において溶剤として用いられるフタル酸ジオクチル等は、一般に樹脂の可塑剤として使用されている。本発明においても可塑剤としての作用を発現しているものと考えられるが、この作用に加えて、上記のバインダ（Ａ）および粘着付与剤（Ｂ）を膨潤または溶解し、均一なペーストを形成する作用を有し、また乾燥後にも内部電極パターン層に残留し、グリーンシートとの接着性の向上に寄与する。
【００４４】
（Ｄ）導電性粉末
導電性ペーストに含まれる導電体粉末（Ｄ）としては、特に限定されないが、Ｃｕ、Ｎｉおよびこれらの合金から選ばれる少なくとも１種で構成してあることが好ましく、より好ましくはＮｉまたはＮｉ合金、さらにはこれらの混合物で構成される。
【００４５】
ＮｉまたはＮｉ合金としては、Ｍｎ、Ｃｒ、ＣｏおよびＡｌから選択される少なくとも１種の元素とＮｉとの合金が好ましく、合金中のＮｉ含有量は９５重量％以上であることが好ましい。なお、ＮｉまたはＮｉ合金中には、Ｐ、Ｆｅ、Ｍｇなどの各種微量成分が０．１重量％程度以下含まれていてもよい。
【００４６】
このような導電体粉末は、球状、リン片状等、その形状に特に制限はなく、また、これらの形状のものが混合したものであってもよい。また、導電体粉末の比表面積換算粒子径は、好ましくは０．５μｍ以下、さらに好ましくは０．０５〜０．２μｍの範囲にある。これにより、確実に薄層化を実現することができる。
【００４７】
（Ｅ）セラミック粉末
導電性ペーストには、さらに、誘電体ペーストに含まれるセラミック粉末と同じセラミック粉末である共材が含まれる。導電性ペーストが共材を有していることで、内部電極パターン層に含まれる導電体粉末と、グリーンシートに含まれるセラミック粉体との、焼成時における収縮率の違いを緩和することができる。その結果、焼結体におけるクラックの発生を抑制することができる。
【００４８】
このようなセラミック粉末（Ｅ）は、その形状に特に制限はなく、また、各種の形状のものが混合したものであってもよい。また、セラミック粉末（Ｅ）の比表面積換算粒子径は、好ましくは０．０１〜０．５μｍ、さらに好ましくは０．０１〜０．１μｍの範囲にある。これにより、確実に薄層化を実現することができる。
【００４９】
その他の成分
導電性ペーストには、上記成分に加えて、前記以外のバインダ、粘着付与剤、溶剤、導電性粉末、セラミック粉末が含まれていてもよい。また、導電性ペースト調整時に各成分を溶解ないしは分散するための分散媒を用いてもよい。導電性ペーストに用いる分散媒として、セラミックグリーンシート中に含まれるバインダを膨潤または溶解させない分散媒が好ましい。セラミックグリーンシートに含まれるバインダがポリビニルブチラール樹脂である場合には、導電性ペーストに用いる分散媒としては、たとえば、α−ターピニルアセテート、イソボニルアセテート、イソボニルプロピオネート、イソボニルブチレート、イソボニルイソブチレート、ジヒドロターピニルアセテート、ジヒドロターピニルメチルエーテル、ターピニルメチルエーテル、ｌ−ジヒドロカルビルアセテートなどが挙げられる。
【００５０】
配合比
導電性ペーストにおける、（Ａ）バインダと、（Ｂ）粘着付与剤と、（Ｃ）常圧における沸点が３００℃以上の溶剤と、（Ｄ）導電性粉末と、（Ｅ）セラミック粉末との配合比率は特に限定はされないが、これらの含有量および添加比率を適度な範囲で設計することにより、良好なハンドリング性およびシート乾燥性および脱バインダ性、積層体の接着性を保つことができる。好ましい配合比を以下に示す。
【００５１】
導電性ペーストにおける導電体粉末（Ｄ）の含有量は、好ましくは３０〜６０重量％、より好ましくは４０〜５５重量％含まれる。導電体粉末（Ｄ）が多すぎる場合には、塗料化が困難であり、ペーストの塗工性が低下する。一方、導電体粉末（Ｄ）が少なすぎる場合には、焼成後の内部電極が断線するなどのおそれがある。
【００５２】
バインダ（Ａ）の含有量は、導電性粉末（Ｄ）１００重量部に対して、好ましくは１〜８．５重量部、好ましくは１〜６重量部である。バインダ（Ａ）が多すぎる場合には、脱バインダ性が悪化し、クラックやラミネーションなどの内部構造欠陥の原因となるおそれがあり、一方少なすぎる場合にはペースト粘度が低く、印刷性が悪化するおそれがある。
【００５３】
粘着付与剤（Ｂ）の含有量は、導電性粉末（Ｄ）１００重量部に対して、好ましくは０．１〜４．５重量部、好ましくは０．５〜４．０重量部である。粘着付与剤（Ｂ）が多すぎる場合には、ペースト粘度が低く、印刷性が悪化するおそれがあり、一方少なすぎる場合には接着力が不足し、ラミネーション不良などの積層体不良が多発するおそれがある。
【００５４】
溶剤（Ｃ）の含有量は、導電性粉末（Ｄ）１００重量部に対して、好ましくは０．２〜１３．５重量部、好ましくは０．５〜９重量部である。溶剤（Ｃ）が多すぎる場合には、印刷シートの乾燥性が悪化するおそれがあり、一方少なすぎる場合には接着力が不足し、ラミネーション不良などの積層体不良が多発するおそれがある。
【００５５】
さらに、本発明の導電性ペーストにおいて、バインダ（Ａ）と粘着付与剤（Ｂ）との合計含有量は、導電性粉末１００重量部に対して２重量部超９重量部未満、好ましくは２．５〜７重量部である。これにより、導電性ペーストの良好なハンドリング性と良好な脱バインダ性が保たれる。バインダ（Ａ）と粘着付与剤（Ｂ）との合計含有量が少なすぎると、ペースト粘度が低すぎるためにスクリーン印刷ができない傾向となる。また、バインダ（Ａ）と粘着付与剤（Ｂ）との合計含有量が多すぎると脱バインダ性が悪くなり、焼結体にクラックが発生する傾向となる。
【００５６】
バインダ（Ａ）と粘着付与剤（Ｂ）との合計１００重量％に対する前記粘着付与剤（Ｂ）の含有比率は、好ましくは５〜５０重量％、さらに好ましくは１０〜５０重量％である。これにより、導電性ペーストの良好なハンドリング性と良好な脱バインダ性が保たれる。粘着付与剤（Ｂ）の含有比率が少なすぎると、ペースト粘度が低すぎるためにスクリーン印刷ができない傾向となる。また、粘着付与剤（Ｂ）の含有比率が多すぎると脱バインダ性が悪くなり、焼結体にクラックが発生する傾向となる。
【００５７】
溶剤（Ｃ）の含有量は、バインダ（Ａ）と粘着付与剤（Ｂ）との合計１００重量部に対して、好ましくは１０〜１５０重量部、さらに好ましくは１０〜１００重量部である。バインダ（Ａ）、粘着付与剤（Ｂ）および溶剤（Ｃ）を併用して含有させることにより、積層体の接着力を格段に高めることが可能となる。また、溶剤（Ｃ）を用いているため、バインダ（Ａ）、粘着付与剤（Ｂ）は少量であっても接着性が高められる。このため、バインダ（Ａ）、粘着付与剤（Ｂ）の添加量を減らすことが可能となり、導電性ペーストの良好な脱バインダ性およびハンドリング性、積層体の接着性を実現することができる。これにより、印刷性不良、積層体不良、焼結体の不良の発生を一層確実に抑制できる。
【００５８】
また、共材として用いるセラミック粉末（Ｅ）は、導電性ペースト中に、導電性粉末（Ｄ）１００重量部に対して、好ましくは５〜５０重量部で含まれる。共材量が少なすぎると、導電性粉末の焼結抑制効果が低下し、焼成後の内部電極層３のライン性（連続性）が悪化し、見かけの誘電率が低下する。一方で、共材量が多すぎると、焼成後の内部電極層３のライン性が悪化しやすくなり、見かけの誘電率も低下する傾向にある。
【００５９】
導電性ペーストは、上記各成分を、ボールミルなどで混練し、スラリー化することにより得ることができる。
【００６０】
積層セラミックコンデンサの製造方法 
次に、本実施形態に係る積層セラミックコンデンサ１の製造方法の一例を説明する。
誘電体ペーストの準備
（１）まず、焼成後に図１に示す誘電体層２を構成することになるセラミックグリーンシートを製造するために、誘電体ペーストを準備する。  
【００６１】
本実施形態では、誘電体ペーストは、セラミック粉末と有機ビヒクルとを混練して得られる有機溶剤系ペーストで構成される。
【００６２】
セラミック粉末としては、複合酸化物や酸化物となる各種化合物、たとえば炭酸塩、硝酸塩、水酸化物、有機金属化合物などから適宜選択され、混合して用いることができる。セラミック粉末は、通常、平均粒子径が２．０μｍ以下、好ましくは０．１〜０．８μｍ程度の粉体として用いられる。なお、きわめて薄いセラミックグリーンシートを形成するためには、セラミックグリーンシート厚みよりも細かい粉体を使用することが望ましい。
【００６３】
有機ビヒクルに用いられる有機バインダとしては、ブチラール樹脂、アクリル樹脂などが用いられる。有機バインダは、セラミック粉体１００重量部に対して、好ましくは５重量部超１０重量部未満、より好ましくは６〜９重量部含有される。有機バインダの含有量が少なすぎると、シート積層性（スタック性）が悪化する傾向にあり、多すぎると、脱バインダ工程において完全に除去されず、焼結体にクラックが多く発生する傾向にある。
【００６４】
有機ビヒクルに用いられる有機溶剤は、特に限定されるものではなく、メチルエチルケトン、ブチルカルビトール、アセトン、トルエンなどが用いられる。
【００６５】
誘電体ペースト中の各成分の含有量は、特に限定されるものではなく、たとえば、１〜５０重量％の溶剤を含むように、誘電体ペーストを調製することができる。
【００６６】
誘電体ペースト中には、必要に応じて、各種分散剤、可塑剤、誘電体、副成分化合物、ガラスフリット、絶縁体などから選択される添加物が含有されていてもよい。誘電体ペースト中に、これらの添加物を添加する場合には、総含有量を、約１０重量％以下にすることが望ましい。
【００６７】
可塑剤としては、フタル酸ジオクチルやフタル酸ベンジルブチルなどのフタル酸エステル、アジピン酸、燐酸エステル、グリコール類などが例示される。可塑剤を配合する場合の塗料中における可塑剤の重量割合は、特に限定されないが、バインダ１００重量部に対して、好ましくは４０〜７０重量部である。可塑剤が少なすぎると、グリーンシートの伸びおよび可撓性が悪化する傾向にあり、多すぎると、グリーンシート表面に可塑剤が滲み出し、取り扱いが困難である。
【００６８】
誘電体ペーストは、上記各成分を、ボールミルなどで混練し、スラリー化することにより得ることができる。
【００６９】
セラミックグリーンシートの形成
（２）次に、この誘電体ペーストを用いて、ワイヤーバーコータやドクターブレード法などにより、図２（Ａ）に示すように、支持体としてのキャリアシート２０上に、好ましくは１μｍ以下程度の厚みで、セラミックグリーンシート３０を形成する。
【００７０】
キャリアシート２０としては、たとえばＰＥＴフィルムなどが用いられ、剥離性を改善するために、セラミックグリーンシート３０が形成される面には、離型処理（シリコーンなどのコーティング）がしてあるものが好ましい。キャリアシート２０の厚みは、特に限定されないが、好ましくは５〜１００μｍである。
【００７１】
セラミックグリーンシート３０は、キャリアシート２０に形成された後に乾燥される。セラミックグリーンシート３０の乾燥温度は、好ましくは５０〜１００℃であり、乾燥時間は、好ましくは１〜２０分である。
【００７２】
乾燥後のセラミックグリーンシート３０の厚みは、乾燥前の厚みから５〜２５％収縮する。本実施形態では、乾燥後のセラミックグリーンシート３０の厚みが、好ましくは０．４〜０．８μｍ、さらに好ましくは０．４〜１．０μｍとなるように形成する。近年望まれている薄層化の要求に応えるためである。なお、グリーンシートの厚みが厚すぎると、内部電極パターン層の厚みによっては、１層あたりのバインダ樹脂含有量が多くなってしまい、焼成後にクラックなどの内部構造欠陥が発生する傾向にある。
【００７３】
導電性ペーストの準備
（３）次に、焼成後に図１に示す内部電極層３を構成することになる内部電極パターン層４０を、上記のセラミックグリーンシートの表面に形成するために、導電性ペーストを準備する。導電性ペーストは、前記したように、（Ａ）バインダと、（Ｂ）粘着付与剤と、（Ｃ）常圧における沸点が３００℃以上の溶剤と、（Ｄ）導電性粉末と、（Ｅ）セラミック粉末とを、ボールミルなどで混練し、スラリー化することにより得ることができる。
【００７４】
内部電極パターン層の形成
（４）次に、図２（Ｂ）に示すように、キャリアシート２０上に形成されたセラミックグリーンシート３０の表面に、導電性ペーストを用いて、所定パターンの内部電極パターン層４０を形成する。
【００７５】
内部電極パターン層４０の形成方法は、層を均一に形成できる方法であれば特に限定されないが、本実施形態では、上記の導電性ペーストを用いたスクリーン印刷法が用いられる。
【００７６】
内部電極パターン層４０の厚さは、好ましくは０．４〜１μｍである。内部電極パターン層４０の厚さが厚すぎると、グリーンシートの厚みによっては、１層あたりのバインダ樹脂含有量が多くなってしまい、焼成後にクラックが発生する傾向にある。さらに、積層数を減少せざるをえなくなり取得容量が少なくなり、高容量化しにくくなる。一方、厚みが薄すぎると均一に形成することが困難であり、電極途切れが発生しやすくなる。
【００７７】
内部電極パターン層４０の厚さは、現状の技術では前記範囲の程度であるが、電極の途切れが生じない範囲で薄い方がより望ましい。
【００７８】
その後、内部電極パターン層４０は、必要に応じて乾燥される。乾燥温度は、特に限定されないが、好ましくは５０〜１２０℃であり、乾燥時間は、好ましくは１〜１５分である。
【００７９】
余白パターン層の形成
（５）本実施形態では、セラミックグリーンシートの表面に、所定パターンの内部電極パターン層４０を印刷法で形成した後、またはその前に、図２（Ｂ）に示す内部電極パターン層４０が形成されていないセラミックグリーンシート３０の表面隙間（余白パターン部分５０）に、図２（Ｃ）に示すように、内部電極パターン層４０と実質的に同じ厚みの余白パターン層６０を形成する。余白パターン層６０の厚さを内部電極パターン層４０と実質的に同じ厚みとするのは、実質的に同じでないと段差が生じ、特に多層化した場合に影響が増大するからである。
【００８０】
余白パターン層６０の形成方法は、本実施形態では電極段差吸収用印刷ペーストを用いたスクリーン印刷法が用いられる。
【００８１】
本実施形態で用いる電極段差吸収用印刷ペーストとしては、特に限定されないが、上記で作製した誘電体ペーストを用いることが、工程上好ましい。
【００８２】
この電極段差吸収用印刷ペーストは、図２（Ｂ）に示す内部電極パターン層４０間の余白パターン部分５０に印刷される。その後、内部電極パターン層４０および／または余白パターン層６０は、必要に応じて乾燥される。乾燥温度は、特に限定されないが、好ましくは５０〜１２０℃であり、乾燥時間は、好ましくは１〜１５分である。
【００８３】
外層の形成
（６）本実施形態では、上記で作製した所定パターンの内部電極パターン層４０と余白パターン層６０が表面に形成されたセラミックグリーンシート３０を、保護するために、外層３２を形成する。すなわち、所定数積層されたセラミックグリーンシート３０が、外層３２に挟まれる構成となる。外層３２は内部電極パターン層４０が形成されていないセラミックグリーンシートが１層あるいは複数積層された構成となっている。
【００８４】
外層用グリーンシートは、セラミックグリーンシート３０と同様に、外層用誘電体ペーストを用いてキャリアシート２０上に形成される。外層用誘電体ペーストとしては、上記で作製した誘電体ペーストを用いてもよいが、バインダ種、バインダ添加量、バインダ重合度などを変えたものを用いてもよい。
【００８５】
積層工程 
（７）次に、本実施形態では、図３（Ａ）に示すように、キャリアシート２０上に作製された外層３２の上に、所定パターンの電極層４０と余白パターン層６０が表面に形成されたセラミックグリーンシート３０をキャリアシート２０から剥離して、積層する。
そして、図３（Ｂ）に示すように、上記の工程を所望の積層数まで繰り返し、グリーンセラミック積層体を得る。その後、このグリーンセラミック積層体をプレス圧着する。加圧温度は、５０〜１００℃、加圧力は、３〜２５ＭＰａとすることが好ましい。加圧力が大きすぎると積層体が変形し、クラックなどの内部構造欠陥の要因となり、加圧力が小さすぎると、積層体の接着強度が小さくなり、良好な積層体を得ることが困難となる。
【００８６】
グリーンチップの作製、焼成など 
（８）得られたグリーンセラミック積層体を所定サイズに切断し、グリーンチップを作製し、脱バインダ工程、焼成工程、必要に応じて行われるアニール工程を経て形成された、焼結体で構成されるコンデンサ素体１０に、外部電極用ペーストを印刷または転写して焼成し、外部電極４，４を形成して、積層セラミックコンデンサ１が製造される。
【００８７】
本実施形態で述べた方法により、内部電極パターン層およびグリーンシートに含まれるそれぞれのバインダが互いに非相溶である場合であっても、内部電極パターン層およびグリーンシートの接着性を向上することができる。このため、グリーンシート積層時の位置ズレや層間剥離を防止できる。また、沸点が特定範囲にある溶剤は他の成分に比して比較的少量でも上記効果が奏されるため、導電性ペーストのハンドリング性や、ペースト塗布後にグリーンシートのハンドリング性が良好である。さらに、有機成分の増量が少ないため、脱バインダが容易になり、クラックの発生を防止できる。
【００８８】
以上、本発明の実施形態について説明してきたが、本発明は、上述した実施形態に何等限定されるものではなく、本発明の要旨を逸脱しない範囲内において種々に改変することができる。
【００８９】
たとえば、上述した実施形態では、本発明に係る電子部品として積層セラミックコンデンサを例示したが、本発明に係る電子部品としては、積層セラミックコンデンサに限定されず、多層セラミック基板などにも適用できることは勿論である。
【００９０】
また、本発明に係る方法により形成されたセラミックグリーンシート３０と、内部電極パターン４０とが複数積層された積層体ユニットを所定数形成し、さらにこれらの積層体ユニットを積層することで、最終的な積層体を作製しても良い。
【００９１】
さらに、内部電極パターン層を転写法により形成してもよい。
【実施例】
【００９２】
以下、本発明を、以下の実施例に基づき説明するが、本発明は、これら実施例に限定されない。なお、以下の実施例および比較例において、「比表面積換算粒子径」、「印刷性」、「乾燥性」、「接着力」、「グリーン積層体不良」および「焼結体不良」については、次のように評価した。
【００９３】
（比表面積換算粒子径）
導電性粉末およびセラミック粉末の比表面積換算粒子径は、粉末試料の比表面積をＢＥＴ法により、窒素吸着量から求め、下記式により算出した。
比表面積換算粒子径＝６／（ρ×ＢＥＴ比表面積）
ここで、ρは試料の密度であり、Ｎｉ粉末の場合には８．９０２ｇ／ｃｍ３、ＢａＴｉＯ３粉末の場合には６.０１ｇ／ｃｍ３である
（印刷性）
導電性ペーストの印刷性についてはスクリーン印刷可能であるかどうかを判断した。
【００９４】
（乾燥性）
導電性ペーストの乾燥性は、電極パターンが印刷されたシートに、適当な大きさの紙を載せ、紙上に電極パターンが転写しないかどうかを判断した。
【００９５】
（接着力）
グリーンセラミック積層体の接着性は、引っ張り試験機にて、積層体を引っ張り、剥離した時点での強度値を１ｃｍ角での積層体の接着強度に換算して求めた。シート接着性は、２０Ｎ／ｃｍ２以上が好ましく、さらに好ましくは２５Ｎ／ｃｍ２以上とした。結果を表２に示す。
【００９６】
なお、上記の評価は、グリーンセラミック積層体の一方の外層を形成しない状態で行った。すなわち、外層を形成するグリーンシートについてではなく、内部電極パターン層と余白パターン層とが形成されたセラミックグリーンシートについて、グリーンシートの接着強度を評価した。
【００９７】
（グリーン積層体不良）
グリーンセラミック積層体を切断し、その断面を観察して、積層体不良例えば、位置ヅレ、ノンラミネーション、デラミネーション等の内部構造欠陥の有無を評価した。これを１０個の試料に対して行った。１０個中、欠陥の観察される試料が３個以下であることが好ましく、１０個すべてに欠陥が観察されないことがより好ましい。
【００９８】
（焼結体不良）
グリーン積層体不良が見られなかったグリーンセラミック積層体を焼成し、得られた焼結体を切断し、その断面を観察して、積層体不良例えば、クラック、ノンラミネーション、デラミネーション等の内部構造欠陥の有無を評価した。これを１０個の試料に対して行った。１０個中、欠陥の観察される試料が３個以下であることが好ましく、１０個すべてに欠陥が観察されないことがより好ましい。
【００９９】
（合否）
上記の「印刷性」、「乾燥性」、「接着力」、「グリーン積層体不良」および「焼結体不良」において、何れかについて良好な結果が得られていない試料を「×」と評価し、すべての項目において良好な結果が得られた試料を「○」と評価した。
【０１００】
実施例および比較例
誘電体ペーストの作製 
まず、セラミックグリーンシートを形成するための誘電体ペーストを作製した。ＢａＴｉＯ３  系セラミック粉末と、有機バインダとしてのポリビニルブチラール樹脂（ＰＶＢ）（重合度：８００）と、溶剤としてのプロピルアルコール、キシレン、メチルエチルケトン、２−ブトキシエチルアルコール、可塑剤としてのフタル酸ジオクチルを準備した。次に、セラミック粉末１００重量部に対して、６重量部のＰＶＢと、１５０重量部の溶剤と、可塑剤をそれぞれ秤量し、直径２ｍｍのジルコニアボールとともにボールミルで２１時間混練し、スラリー化して誘電体ペーストを得た。なお、可塑剤は、ポリビニルブチラール１００重量部に対して５０重量部添加した。
【０１０１】
導電性ペーストの作製 
次いで、内部電極パターン層４０を形成するための導電性ペーストを作製した。
有機バインダ（Ａ）として、エチルセルロース樹脂、アクリル樹脂及びブチラール樹脂、
粘着付与剤（Ｂ）として、ガムロジン、重合ロジン、テルペンフェノール、脂環族石油樹脂およびロジングリセリンエステル、
沸点３００℃以上の溶剤（Ｃ）として、フタル酸ジオクチル（ＤＯＰ）、フタル酸ジブチル（ＤＢＰ）、フタル酸ベンジルブチル（ＢＢＰ）、フタル酸アジペート（ＤＯＡ）、ブチルフタリルブチルグリコレート（ＢＰＢＧ）、燐酸トリクレシル（ＴＣＰ）、
沸点が３００℃未満の溶剤としてフタル酸ジエチル（ＤＥＰ）、
導電性粉末（Ｄ）としての比表面積換算粒子径が０．1μｍのＮｉ粒子、
セラミック粉末（Ｅ）としての比表面積換算粒子径が０.０３ｍのＢａＴｉＯ３  系セラミック粉末、
分散媒としてのα−ターピニルアセテートを準備した。
これらを表１に記載の量で、ボールミルなどによって混練し、スラリー化して導電性ペーストを得た。なお、分散媒は導電性粉末（Ｄ）１００重量部に対して、８０重量部加えた。
【０１０２】
積層セラミックチップコンデンサ試料の作製 
次いで、上記にて作製した誘電体ペーストと、導電性ペーストと、を用い、以下のようにして、さらに、図１に示す積層セラミックチップコンデンサ１を製造した。
【０１０３】
まず、支持体としてのＰＥＴフィルムの離型処理された面上に、誘電体ペーストをワイヤーバーコータにより、所定厚みで塗布し、乾燥することで、グリーンシートを作製した。
【０１０４】
次に、得られたグリーンシートの上に、導電性ペーストを用いたスクリーン印刷法によりパターンを形成し、８５℃〜９５℃で１〜２分乾燥することで、内部電極パターン層４０（図２（Ｂ）参照）を形成した。
【０１０５】
その後、グリーンシート上の内部電極パターン層４０が形成されていない余白パターン部分５０（図２（Ｂ）参照）に、誘電体ペーストを用いたスクリーン印刷法により内部電極パターン層４０と実質的に同じ厚みの余白パターン層６０（図２（Ｃ）参照）を形成し、図２（Ｃ）に示すような内部電極パターン膜４０および余白パターン層６０を持つセラミックグリーンシート３０を得た。本実施例では、このセラミックグリーンシート３０をグリーンシートとし、これを複数枚、準備した。
【０１０６】
次に、上記で作製した誘電体ペーストと同様にして、外層用グリーンシート形成用の誘電体ペーストを調製した。この誘電体ペーストをＰＥＴフィルムの離型処理された面上にワイヤーバーコータを用いて、所定厚みで塗布し、乾燥することで、外層用グリーンシートを作製した。
【０１０７】
この外層用グリーンシートを複数枚、熱圧着積層し外層を形成した。得られた外層の上に、内部電極パターン層と余白パターン層とが形成されたセラミックグリーンシートを積層し、ＰＥＴフィルムを剥離した（図３（Ａ）参照）。この工程を繰り返し、内部電極パターン層と余白パターン層とが形成されたセラミックグリーンシートを所望数積層した（図３（Ｂ）参照）。その後、さらに、上記の外層を形成し、グリーンセラミック積層体を得た。次いで、グリーンセラミック積層体を温度８０℃および圧力４ＭＰａの条件でプレス圧着した。
【０１０８】
なお、内部電極パターン層と余白パターン層とが形成されたセラミックグリーンシートの積層時には、直前に積層したセラミックグリーンシートに対し、内部電極部を短冊状の長手方向に半分だけずらし、かつ、短手方向には、各電極部が重なるように正確に位置決めを行った。
【０１０９】
次に、得られたグリーンセラミック積層体を所定サイズに切断した後、脱バインダ処理、焼成及びアニールを下記の条件にて行い、焼結体を得た。  
【０１１０】
脱バインダは、昇温速度：１５℃／時間、保持温度：２８０℃、保持時間：８時間、処理雰囲気：空気雰囲気、の条件で行った。  
【０１１１】
焼成は、昇温速度：２００℃／時間、保持温度：１２００〜１３８０℃、保持時間：２時間、降温速度：３００℃／時間、処理雰囲気：還元雰囲気（酸素分圧：１０−６ＰａにＮ２  とＨ２  との混合ガスを水蒸気に通して調整した）、の条件で行った。  
【０１１２】
アニールは、保持温度：９００℃、保持時間：９時間、降温速度：３００℃／時間、処理雰囲気：加湿したＮ２ガス雰囲気、の条件で行った。焼成及びアニールにおけるガスの加湿には、ウェッターを用い、水温は３５℃とした。
【０１１３】
得られたグリーンセラミック積層体およびセラミック焼結体について、前記の評価を行った。結果を表２に示す。
【０１１４】
【表１】
2010086867.tif 000002
【０１１５】
【表２】
2010086867.tif 000003
【図面の簡単な説明】
【０１１６】
【図１】図１は本発明の一実施形態に係る積層セラミックコンデンサの断面図である。
【図２】図２（Ａ）〜図２（Ｃ）は図１に示す積層セラミックコンデンサの製造工程の一部を示す要部断面図である。
【図３】図３（Ａ）および図３（Ｂ）は、図２（Ａ）〜（Ｃ）に示す製造工程の続きを示す要部断面図である。
【符号の説明】
【０１１７】
１…  積層セラミックコンデンサ
１０…  コンデンサ素体
２…  誘電体層
３…  内部電極層
４…  外部電極
２０…  キャリアシート
３０…  セラミックグリーンシート
３２…  外層
４０…  内部電極パターン層
５０…  余白パターン部分
６０…  余白パターン層
【図１】
2010086867.tif 000004
【図２】
2010086867.tif 000005
【図３】
2010086867.tif 000006